ЭМАЛЬ
ENAMEL

Изобретение относится к производству эмалей, которые могут быть использованы преимущественно для покрытия изделий из чугуна и стали.
2
2
3
2
2
5
2
2
3
2
2
3
2
2
Известна эмаль, содержащая, мас. %: SiO 38,0-50,0; BO 9,0-14,0; NaO 19,0-23,0; MgO 2,0-3,0; PO 3,0-5,0; TiO 0,6-1,0; AlO 3,0-5,5; CaF 3,0-5,0; FeO 0,1-0,5; CaO 3,0-5,0; KO 0,3-1,0; F 2,0-4,0 [1]. Ударная прочность такой эмали составляет 0,7-0,8 Дж.
Задачей изобретения является повышение ударной прочности эмали.
2
2
2
3
2
2
3
2
2
2
2
2
3
2
2
3
2
2
Технический результат достигается тем, что эмаль, включающая SiO, MgO, TiO, AlO; CaF; FeO; CaO; KO, дополнительно содержит NiO и CuO, при следующем соотношении, мас. %: SiO 32,0-38,0; MgO 12,6-14,0; TiO 06-1,0; AlO 3,0-5,5; CaF 3,0-5,0; FeO 6,0-8,0; CaO 13,0-15,0; KO 14,0-16,0; NiO 4,5-6,1; CuO 0,8-1,5.
В таблице приведены составы эмали.
Варку фритты эмали осуществляют при температуре 1430-1470°C. Расплав гранулируют в воду. Гранулы размалывают мокрым способом до прохождения через сетку 0056. Полученный шликер с влажностью 44-50% наносят (напыляют) на подготовленную поверхность изделий и закрепляют оплавлением.
Источник информации
1. SU 1592293, C03C 8/08, 1990.